(57)【要約】【課題】  被研磨面に不要なキズをつけることなく研磨することができる弾性研磨工具、およびそれを用いた研磨方法を提供する。【解決手段】  弾性研磨工具１は、眼鏡レンズ５の被研磨面５ａに倣って形状を変えることが可能な弾性を有する弾性研磨体３と、弾性研磨工具１の回転軸を含む断面に現れる弾性研磨体３の弧ＡＢの長さよりも大きな直径を有し、弾性研磨体３の被研磨面５ａに対向する面３１に取り付けられた研磨パッド４を備え、弾性研磨工具１を自転及び揺動運動する眼鏡レンズ５の被研磨面５ａに当接し、回転させながら研磨する。【選択図】      図３
2006159398.tif 000002
【特許請求の範囲】
【請求項１】
被研磨面に当接し回転させながら研磨するのに用いられる弾性研磨工具において、
前記被研磨面に倣って形状を変えることが可能な弾性を有する弾性研磨体と、前記弾性研磨体の前記被研磨面に対向する面に取り付けられた研磨パッドとを備え、
前記研磨パッドが、前記弾性研磨工具の回転軸を含む断面に現れる前記弾性研磨体の弧の長さよりも大きな直径を有することを特徴とする弾性研磨工具。
【請求項２】
請求項１に記載の弾性研磨工具において、
前記研磨パッドの直径が、前記弾性研磨体の弧の長さの１．０１〜１．３０倍であることを特徴とする弾性研磨工具。
【請求項３】
請求項１に記載の弾性研磨工具において、
前記研磨パッドの直径が、
「（弾性研磨体の弧の長さ＋弾性研磨体の円筒形の長さ×４．００）≧研磨パッドの直径≧（弾性研磨体の弧の長さ＋弾性研磨体の円筒形の長さ×０．０５）」、
で表される値であることを特徴とする弾性研磨工具。
【請求項４】
請求項３に記載の弾性研磨工具において、
前記研磨パッドの直径が、前記弾性研磨体の弧の長さの１．０１倍以上であることを特徴とする弾性研磨工具。
【請求項５】
請求項１〜４の何れか一項に記載の弾性研磨工具において、
前記弾性研磨体の材質が、熱可塑性樹脂であることを特徴とする弾性研磨工具。
【請求項６】
請求項１〜５の何れか一項に記載の弾性研磨工具において、
前記研磨パッドの材質が、不織布又は多孔質素材で形成されるシートであることを特徴とする弾性研磨工具。
【請求項７】
回転及び揺動運動する被研磨物の被研磨面に、
請求項１〜６の何れか一項に記載の弾性研磨工具を回転させながら当接し、
前記被研磨物の被研磨面を研磨することを特徴とする研磨方法。
【発明の詳細な説明】
【技術分野】
【０００１】
本発明は、レンズ等の光学素子の光学面を研磨する研磨工具および研磨方法に関し、特に非球面形状の研磨に用いて好適な弾性研磨工具および研磨方法に関する。
【背景技術】
【０００２】
従来、眼鏡レンズ等の凹面は、切削等により、球面、回転対称非球面、トーリック面、累進面、あるいはこれらを合成した曲面等の形状に形成され、最終的に光学面となるよう鏡面研磨される。球面やトーリック面等の単純な曲面形状の鏡面研磨には、剛体の研磨皿を用いた擦り合わせ研磨が用いられる。研磨皿を用いる鏡面研磨方法は、研磨皿の面形状を被研磨面に転写する方法であるため、レンズ処方に対応した面形状の数だけ加工皿が必要となり、その数は数千種類にもおよぶ。
【０００３】
また、累進面等の複雑な曲面、いわゆる自由曲面形状の研磨には、研磨皿を用いた研磨方法では研磨することができないため、弾性研磨工具を用いることが一般的に行われている。
弾性研磨工具を用いる方法としては、例えば、風船型研磨工具を用いる研磨方法が知られている（例えば、特許文献１参照）。この方法は、風船型研磨工具の内側に圧力気体を送り、内圧で前記風船型研磨工具を膨らませ、その内圧を変更することによって曲率を変更し、被研磨面の曲面形状に合った曲率にして研磨するもので、凹面の曲率に追随できるため、１種類の風船型研磨工具で多数の被研磨面に対応することができる。
【０００４】
さらに、被研磨面の一部に当接する小さいドーム状の弾性研磨工具を用いる部分研磨方法も知られている（例えば、特許文献２参照）。部分研磨方法は、被研磨面の形状から算出される平均曲率半径より小さく、かつ、前記平均曲率半径に最も近い弾性研磨工具を選択し、前記弾性研磨工具を回転させながら被研磨面の一部に当て、被研磨面全体に走査させることによって、被研磨面全体を研磨する方法である。
【０００５】
【特許文献１】特開２００３−２７５９４９号公報
【特許文献２】特開２０００−３１７７９７号公報
【発明の開示】
【発明が解決しようとする課題】
【０００６】
しかしながら、風船型研磨工具を用いる研磨方法は、被研磨面全体に風船型研磨工具を当てて研磨するために研磨時間は短いが、内圧を高くすると柔軟性が失われ形状への追随性が悪くなり、研磨ムラが発生する場合がある。一方、内圧を低くすると、被研磨面への当たりが弱くなり充分に研磨が行えない場合がある。
【０００７】
また、小さいドーム状の弾性研磨工具を用いる部分研磨方法は、被研磨面全体を走査することによって全面研磨を行うため、走査する時間が必要となるが、効率よく研磨が行えるため、トータルでは研磨時間が長引くことはない。さらに、研磨工具は弾性体で構成されることから、被研磨面に接している部分においては弾性体が被研磨面に倣って形状を変えることが可能であるため、非球面量の多い被研磨面に対しても研磨ムラが発生しにくいという利点がある。しかしながら、小さいドーム状の弾性研磨工具は、被研磨面の直径に比べて小さく、かつ、被研磨面の平均曲率より小さい曲率を有するため、被研磨面全体を走査する際に被研磨面に弾性研磨工具のエッジ部が接触し、被研磨面に不要なキズをつけるという課題がある。
【０００８】
また、眼鏡レンズにおいて、眼鏡フレームに枠入れする前の研磨後の眼鏡レンズは、レンズの外径が円形のものがほとんどであった。しかし近年、眼鏡レンズの薄形化が進み、コンピュータ等を用いて、眼鏡フレームデータと処方から最も薄い中心厚が得られるように加工されるため、レンズの外周部の輪郭（外形形状）が略楕円形状で、縁部が鋭利となった外形形状に研磨される薄形レンズの生産量が増加傾向にある。なお、略楕円形状とは、外周部の輪郭に少なくとも円弧を含む非円形形状であり、例えば卵形形状、トラック形状等がある。
【０００９】
しかしながら、レンズ外形が略楕円形で、縁部が鋭利なレンズを研磨する際に、風船型研磨工具を用いる研磨方法の場合、風船研磨部に貼着された研磨パッドにレンズのエッジ部が食い込み、研磨パッドが剥がれる、あるいは研磨されるレンズや研磨工具を破損してしまう等の課題がある。こうしたことを防ぐために、風船研磨部の内圧を高くすると柔軟性が失われ形状への追随性が悪くなり、研磨されない範囲や研磨ムラ等が発生する場合がある。
一方、小さいドーム状の弾性研磨工具を用いる部分研磨方法の場合、弾性研磨工具が被研磨面に接している部分に断続的に当接するため、レンズのエッジ部が研磨パッドに食い込み、研磨パッドが剥がれる、あるいは研磨されるレンズや研磨工具を破損してしまう等の課題がある。
【００１０】
そこで、本発明は、このような事情に鑑みてなされたものであり、被研磨面に不要なキズをつけることなく、また、研磨されるレンズや研磨工具を破損することなく研磨することができる弾性研磨工具、およびそれを用いた研磨方法を提供することを目的とする。
【課題を解決するための手段】
【００１１】
上記課題を解決するために、本発明の弾性研磨工具は、被研磨面に当接し回転させながら研磨するのに用いられる弾性研磨工具において、前記被研磨面に倣って形状を変えることが可能な弾性を有する弾性研磨体と、前記弾性研磨体の被研磨面に対向する面に取り付けられた研磨パッドを備え、前記研磨パッドが、前記弾性研磨工具の回転軸を含む断面に現れる前記弾性研磨体の弧の長さよりも大きな直径を有することを特徴とする。
【００１２】
これによれば、弾性研磨工具の弾性研磨体の表面側に取り付けられた研磨パッドが、弾性研磨工具の回転軸を含む断面に現れる弾性研磨体の弧の長さよりも大きな直径を有することにより、弾性研磨体のエッジ部を含めた全面に研磨パッドが貼り付けられ、弾性研磨体の露出がないため、弾性研磨工具を被研磨面に当接し回転させながら研磨する際に、研磨パッドのみが被研磨面と接触する。したがって、被研磨面に不要なキズをつけることなく鏡面研磨することができる。また、レンズ外形が略楕円形状で、縁部が鋭利となったレンズにおいても、弾性研磨体のエッジ部を含めた全面に研磨パッドが貼り付けられ、弾性研磨体の露出がないため、レンズのエッジ部が弾性研磨体に食い込むことがなく、研磨パッドが剥がれる、あるいは研磨されるレンズや研磨工具が破損することなく研磨することができる。更に弾性研磨体の表面積よりも研磨パッドの表面積が大きくなるため、研磨効率の向上が期待できる。
【００１３】
また、本発明の弾性研磨工具は、前記研磨パッドの直径が、前記弾性研磨体の弧の長さの１．０１〜１．３０倍であることを特徴とする。
これによれば、研磨パッドの直径が弾性研磨体の弧の長さの１．０１〜１．３０倍であることにより、研磨パッドの大きさを最適化することができる。研磨パッドの直径が、弾性研磨体の弧の長さの１．０１倍未満である場合には、弾性研磨工具が被研磨面を全面走査する際に、研磨パッドのエッジ部が被研磨面に接触してしまい研磨キズを発生させるため、課題を解決できない。また、研磨パッドの直径が、弾性研磨体の弧の長さの１．３０倍を超える場合には、被研磨面と接触しない面積が増えるため、研磨パッドに無駄が生じ、不効率である。この値に基づく研磨パッドの直径は、研磨される被研磨物の外形形状が円形の場合において、特に有効である。
【００１４】
また、本発明の弾性研磨工具は、前記研磨パッドの直径が、「（弾性研磨体の弧の長さ＋弾性研磨体の円筒形の長さ×４．００）≧研磨パッドの直径≧（弾性研磨体の弧の長さ＋弾性研磨体の円筒形の長さ×０．０５）」で表される値であることを特徴とする。
【００１５】
これによれば、研磨パッドの直径が、「（弾性研磨体の弧の長さ＋弾性研磨体の円筒形の長さ×４．００）≧研磨パッドの直径≧（弾性研磨体の弧の長さ＋弾性研磨体の円筒形の長さ×０．０５）」で表される値であることにより、円筒形の長さが異なる弾性研磨体を用いた際にも、研磨パッドの大きさを最適化することができる。研磨パッドの直径が、「弾性研磨体の弧の長さ＋弾性研磨体の円筒形の長さ×０．０５未満の値」である場合には、弾性研磨工具が被研磨面を全面走査する際に、研磨パッドのエッジ部が被研磨面に接触して、被研磨面に研磨キズを発生させるため、課題を解決できない。また、研磨パッドの直径が、「弾性研磨体の弧の長さ＋弾性研磨体の円筒形の長さ×４．００を超える値」の場合には、被研磨面と接触しない面積が増えるため、研磨パッドに無駄が生じ、不効率である。この値に基づく研磨パッドの直径は、研磨される被研磨物の外形形状が略楕円形状の場合において、特に有効である。
【００１６】
また、本発明の弾性研磨工具は、前記研磨パッドの直径が、前記弾性研磨体の弧の長さの１．０１倍以上であることを特徴とする。
これによれば、研磨パッドの直径が「（弾性研磨体の弧の長さ＋弾性研磨体の円筒形の長さ×４．００）≧研磨パッドの直径≧（弾性研磨体の弧の長さ＋弾性研磨体の円筒形の長さ×０．０５）」で表される値であり、かつ、弾性研磨体の弧の長さの１．０１倍以上であることにより、研磨パッドの大きさを最適化することができる。研磨パッドの直径が、弾性研磨体の弧の長さの１．０１倍未満である場合には、弾性研磨工具が被研磨面を全面走査する際に、研磨パッドのエッジ部が被研磨面に接触してしまい研磨キズを発生させるため、課題を解決できない。
【００１７】
また、本発明の弾性研磨工具は、前記弾性研磨体の材質が、熱可塑性樹脂であることを特徴とする。
これによれば、多数種の曲面形状を有する被研磨面へ十分に追随して研磨することが可能である。
【００１８】
また、本発明の弾性研磨工具は、研磨パッドの材質が、不織布又は多孔質素材で形成されるシートであることを特徴とする。
これによれば、非球面量の多い被研磨面に対しても、効率的に所望の光学面へ研磨することが可能である。
【００１９】
また、本発明の研磨方法は、回転及び揺動運動する被研磨物の被研磨面に、前記被研磨面に倣って形状を変えることが可能な弾性を有する弾性研磨体と、前記弾性研磨体の被研磨面に対向する面に取り付けられた、弾性研磨工具の回転軸を含む断面に現れる前記弾性研磨体の弧の長さの１．０１〜１．３０倍である直径の研磨パッドを備えた弾性研磨工具を、回転させながら当接し、研磨することを特徴とする。
【００２０】
この研磨方法によれば、被研磨面に倣って形状を変えることが可能な弾性を有する弾性研磨体と、弾性研磨体の被研磨面に対向する面に取り付けられた、弾性研磨工具の回転軸を含む断面に現れる弾性研磨体の弧の長さの１．０１〜１．３０倍である直径の研磨パッドを備えた弾性研磨工具を、回転及び揺動運動する被研磨物の被研磨面に、回転させながら当接することにより、被研磨面に不要なキズをつけることなく研磨することができる。なお、本研磨方法では、必要に応じて研磨剤を供給しながら研磨を行っても良い。
【００２１】
また、本発明の研磨方法は、回転及び揺動運動する被研磨物の被研磨面に、前記被研磨面に倣って形状を変えることが可能な弾性を有する弾性研磨体と、前記弾性研磨体の被研磨面に対向する面に取り付けられた「（弾性研磨体の弧の長さ（弾性研磨工具の回転軸を含む断面に現れる弾性研磨体の弧の長さ）＋弾性研磨体の円筒形の長さ×４．００）≧研磨パッドの直径≧（弾性研磨体の弧の長さ＋弾性研磨体の円筒形の長さ×０．０５）」で表される値の直径の研磨パッドと、を備えた弾性研磨工具を、回転させながら当接し、研磨することを特徴とする。
【００２２】
この研磨方法によれば、被研磨面に倣って形状を変えることが可能な弾性を有する弾性研磨体と、弾性研磨体の被研磨面に対向する面に取り付けられた「（弾性研磨体の弧の長さ＋弾性研磨体の円筒形の長さ×４．００）≧研磨パッドの直径≧（弾性研磨体の弧の長さ＋弾性研磨体の円筒形の長さ×０．０５）」で表される値の直径の研磨パッドと、を備えた弾性研磨工具を、回転及び揺動運動する被研磨物の被研磨面に、回転させながら当接することにより、研磨パッドの剥がれを防止し、研磨されるレンズや研磨工具の破損がなく、しかも被研磨面に不要なキズをつけることなく研磨することができる。なお、本研磨方法では、必要に応じて研磨剤を供給しながら研磨を行っても良い。
【発明を実施するための最良の形態】
【００２３】
以下、本発明の実施の形態を図面に基づいて説明する。
図１（ａ）は、本発明の弾性研磨工具の断面図であり、同図（ｂ）は上面図である。図２は、弾性研磨体の模式断面図である。
【００２４】
本発明の弾性研磨工具および研磨方法の好適な被研磨物としては、平滑化ないし鏡面研磨を必要とする被研磨物であれば制限されない。例えば、眼鏡レンズ等の光学レンズの他に、プラスチックレンズを注型重合するためのガラス型、携帯機器のカバーガラス等の光学部品や、ガラス型、レンズアレイ等を形成するための金型に適用することができる。本実施形態は、被研磨物としてプラスチック眼鏡レンズ（以後、眼鏡レンズと表す）を用いた形態を例示する。
【００２５】
先ず、図１及び図２に基づいて弾性研磨工具１について説明する。
弾性研磨工具１は、研磨体基材２、弾性研磨体３、研磨パッド４を備え、研磨体基材２の上面に弾性研磨体３が取り付けられ、さらに弾性研磨体３の上面に研磨パッド４が取り付けられている。この弾性研磨工具１は、研磨装置の研磨軸に装着され、回転することにより、眼鏡レンズ５の非球面形状（被研磨面５ａ、図３参照）の研磨が行われる。弾性研磨工具１の直径は、眼鏡レンズ５の非球面形状を崩さずに研磨するために、眼鏡レンズ５の直径よりも小さく設定される。
【００２６】
研磨体基材２は、金属あるいは硬質プラスチック樹脂等の比較的硬質な材料からなり、つば付の円筒形状に形成されている。この研磨体基材２は、つば部が円筒形の中心軸を中心として図示しない研磨装置の研磨軸に装着され、円筒形の他方の面（上面）に弾性研磨体３が取り付けられる。
【００２７】
弾性研磨体３は、被研磨物（眼鏡レンズ５）の被研磨面５ａに倣って形状を変えることが可能な弾性を有する材料、例えばシリコンゴムで形成され、図２に示すように、円筒形の一方の面（すなわち、被研磨面５ａに対向する面３１）に被研磨物（眼鏡レンズ５）の研磨面形状に近い所定の曲率半径Ｒを有するドーム状の曲面が形成され、他方の面が円筒形の中心軸を研磨体基材２の略中心軸に合わせて、研磨体基材２の上面に、例えば接着剤により取り付けられている。この取り付けを容易に行うためには、例えば弾性研磨体３の直径Ｄ（図２参照）と、研磨体基材２の円筒形の直径とを同一寸法に設定するのが好ましい。なお、弾性研磨体３の円筒形の長さ（高さ）Ｃは、研磨する被研磨物の外形サイズ、曲面形状、及び弾性研磨体３の材質等を考慮して設定される。また、弾性研磨工具１に研磨圧力を加えて被研磨物（眼鏡レンズ５）を研磨する際に、弾性研磨体３が押しつぶされて研磨体基材２が眼鏡レンズ５に当たらない長さ（高さ）に設定するのが好ましい。
【００２８】
なお、弾性研磨体３の材質としては、シリコンゴムの他に、天然ゴム、ニトリルゴム、クロロプレンゴム、スチレン−ブタジエンゴム（ＳＢＲ）、アクリロニトリル−ブタジエンゴム（ＮＢＲ）、フッ素ゴム等のゴム、ポリエチレン、ナイロン等の熱可塑性樹脂、スチレン系、ウレタン系等の熱可塑性樹脂エラストマーを挙げることができる。
【００２９】
この弾性研磨体３は、被研磨面５ａに対向する面３１の曲率が異なる多数種類が準備される。眼鏡レンズ５の内面（凹面）を研磨する場合は、例えば曲率半径Ｒ（図２参照）が３５ｍｍ〜６００ｍｍの弾性研磨体３を準備する。曲率半径Ｒが３５〜２００ｍｍの範囲は、５〜５０ｍｍ刻み、好ましくは１０〜３０ｍｍ刻みで５〜１０種類、曲率半径Ｒが２００〜６００ｍｍの範囲では１００〜２００ｍｍ刻みで数種類を準備する。これにより、ほぼ全ての処方に基づく眼鏡レンズ５の凹面の曲面に対応することができる。また、眼鏡レンズの外面（凸面）を研磨する場合には、弾性研磨体３の被研磨面（凸面）に対向する面が平面であるものを用いることも可能である。
【００３０】
また、弾性研磨体３の直径Ｄは、眼鏡レンズ５の研磨に用いる場合は、一般的に眼鏡レンズ５の直径の最大が８０ｍｍ程度であるため、２０〜６０ｍｍの範囲に設定される。直径Ｄが２０ｍｍ以下では、弾性研磨工具１を眼鏡レンズ５の被研磨面５ａに押し当てた際の面積が小さすぎるため、被研磨面５ａ（図３参照）を全面走査するのに時間がかかり、結果的に研磨時間が長くなる。また、直径Ｄが６０ｍｍ以上では眼鏡レンズ５の直径とほぼ同等となってしまい、被研磨面５ａの非球面形状を崩さずに研磨することが難しくなる。
【００３１】
研磨パッド４は、円形の不織布のシートからなり、円形の略中心が弾性研磨体３の被研磨面５ａに対向する面３１の略中心軸の位置に、例えば両面接着用テープを介して貼り付けられる。この研磨パッド４のサイズは、弾性研磨体３の円筒形の中心軸（すなわち、弾性研磨工具１の回転軸）を含む断面に現れる弾性研磨体の弧ＡＢ（図２参照）の長さの１．０１〜１．３０倍である直径に設定される。なお、研磨パッド４の直径は、弾性研磨体３に貼り付けられる接着面側における長さである。また、研磨パッド４の材質は、不織布の他にフェルト、ポリウレタン製等の多孔質素材で形成されるシート、合成樹脂製のシートに短繊維が植毛されたものを挙げることができる。
【００３２】
次に、弾性研磨工具１を用いて、眼鏡レンズ５の凹面を研磨する方法を説明する。
図３は、本発明の弾性研磨工具を用いて被研磨物を研磨する態様を示す概略側面図である。
【００３３】
図３において、弾性研磨工具１（研磨体基材２のつば部）が図示しない研磨装置の研磨軸に装着される。研磨軸に装着される弾性研磨工具１は、多数種類が準備された弾性研磨体３の被研磨面５ａに対向する面３１の曲率の内から、眼鏡レンズ５の被研磨面５ａの平均曲率半径より小さい曲率半径を有し、かつ被研磨面５ａの曲率半径に最も近いものが選択される。
なお、研磨装置の研磨軸は、例えば空気圧力が加えられることにより、弾性研磨工具１を眼鏡レンズ５の被研磨面５ａに所定の研磨圧力で圧接する機構を備えている。また、研磨装置は、弾性研磨工具１と眼鏡レンズ５の被研磨面５ａの間に研磨剤を含むスラリー９を供給する吐出ノズル８を備えている。
【００３４】
一方、被研磨物としての眼鏡レンズ５は、図示しない研磨装置のチャックに装着して固定される取り付け治具７に接合された、例えば低融点金属、あるいはワックス等からなる接合材６に、眼鏡レンズ５の被研磨面５ａの反対側の面（凸面）が、レンズの略中心を接合材６の略中心軸位置にして貼り付け固定されている。なお、研磨装置のチャックは、数値制御等による自転（回転）機構と揺動機構を備えている。
【００３５】
眼鏡レンズ５の被研磨面５ａの研磨方法は、先ず、研磨装置の研磨軸を回転駆動し、研磨軸に装着された弾性研磨工具１を回転させる。そして、研磨軸を被研磨面５ａに圧接する機構に空気圧力を加えて、弾性研磨工具１を所定の圧力で眼鏡レンズ５の被研磨面５ａに圧接させると共に、チャックを回転機構により所定の回転数で自転（回転）させつつ、揺動機構が稼動して、弾性研磨工具１上を揺動する。
【００３６】
チャック及び研磨軸の回転と共に、吐出ノズル８から研磨剤を含むスラリー９が弾性研磨工具１と被研磨面５ａの間に供給されて眼鏡レンズ５の被研磨面５ａの研磨が行われる。
なお、研磨装置の研磨軸（弾性研磨工具１）の回転方向と、チャック（眼鏡レンズ５）の回転方向は、互いに同一回転方向、あるいは反対回転方向のどちらでも良いが、研磨効率の面から反対回転方向がより好ましい。
【００３７】
弾性研磨工具１が、圧接する機構により眼鏡レンズ５の被研磨面５ａに圧接される空気圧力は、例えば０．０１〜１．００ＭＰａが付与される。また、弾性研磨工具１（研磨軸）の回転数は、例えば１００〜１５００ｒｐｍの範囲に設定され、眼鏡レンズ５（チャック）の回転数は、例えば１００〜１５００ｒｐｍの範囲に設定される。眼鏡レンズ５（チャック）の揺動速度は、例えば１〜２０往復／ｍｉｎに設定されて研磨が行われる。
【００３８】
この研磨方法によれば、眼鏡レンズ５の直径に比べて小さく、かつ、眼鏡レンズ５の被研磨面５ａの平均曲率半径より小さい曲率半径を有している弾性研磨工具１（弾性研磨体３及び研磨パッド４）の内から、被研磨面５ａの曲率半径に最も近いものを選択し、弾性研磨工具１のほぼ全面が被研磨面５ａに当接した状態で研磨を行うことで、眼鏡レンズ５の揺動運動により弾性研磨工具１の全面が常に被研磨面５ａに圧接した状態で研磨されるため、あらかじめ切削加工で形成された所定の非球面形状を崩すことなく、しかも研磨ムラが発生しにくい鏡面研磨を行うことができる。
【００３９】
また、弾性研磨体３の被研磨面５ａに対向する面３１に貼り付けられる研磨パッド４が、弾性研磨体３の円筒形の中心軸を含む断面に現れる弾性研磨体の弧ＡＢの長さの１．０１〜１．３０倍である直径に設定されることにより、弾性研磨工具１を眼鏡レンズ５の被研磨面５ａ全体を走査する際に、被研磨面５ａに弾性研磨工具１のエッジ部が被研磨面５ａに接触し、被研磨面５ａに不要なキズをつけることがなく、効率よく研磨を行うことができる。
【００４０】
次に、レンズの外形形状が略楕円形状で、周縁部が鋭利な眼鏡レンズの研磨について説明する。なお、略楕円形状とは、外周部の輪郭に少なくとも円弧を含む非円形形状であり、例えば卵形形状、トラック形状等がある。
図４（ａ）は外形形状が略楕円形状の眼鏡レンズの一例を示す上面図であり、同図（ｂ）は（ａ）に示す眼鏡レンズの断面図である。
【００４１】
図４において、眼鏡レンズ５０は、コンピュータ等を用いて、眼鏡フレームデータとレンズ処方とから、最も薄い中心厚が得られるようにレンズ中心厚さが算出処理され、外形形状が円形のレンズ基材５１の被研磨面５ａが研磨された後の眼鏡レンズの外形形状を示している。研磨された眼鏡レンズ５０の外形形状は、レンズ中心Ｏ３を中心として最外径ｄと最短径ｆで形成される卵形の略楕円形状であり、レンズの周縁部が鋭利に研磨されている。なお、所定の光学特性を得るために研磨された眼鏡レンズ５０は、その後、レンズに傷が付き難くするための表面処理等が施され、眼鏡フレームの内周縁の形状に合わせて縁摺り加工を行う玉型加工等が行われる。
【００４２】
レンズの外形形状が略楕円形状で、レンズ周縁部が鋭利な眼鏡レンズ５０を研磨する場合の弾性研磨工具１は、弾性研磨体３の被研磨面５ａに対向する面３１に貼り付けられる研磨パッド４の直径が、「（弾性研磨体３の円筒形の中心軸Ｏを含む断面に現れる弾性研磨体３の弧ＡＢの長さ＋弾性研磨体３の円筒形の長さＣ×４．００）≧研磨パッド３の直径Ｄ≧（弾性研磨体３の弧ＡＢの長さ＋弾性研磨体３の円筒形の長さＣ×０．０５）」で表される値に設定される（図２参照）。また、研磨パッド４の直径は、弾性研磨体３の円筒形の中心軸を含む断面に現れる弾性研磨体３の弧ＡＢの長さの１．０１倍以上の値に設定される（図２参照）。
【００４３】
弾性研磨体３の円筒形の長さ（高さ）Ｃは、研磨する眼鏡レンズ５０の外形サイズ、曲面形状、及び弾性研磨体３の材質等を考慮して所定の値に設定されるが、弾性研磨工具１に研磨圧力を加えて眼鏡レンズ５０を研磨する際（図３参照）、研磨圧力により、弾性研磨体３が押しつぶされて、弾性研磨体３が取り付けられた研磨体基材２に、眼鏡レンズ５０が当たらない長さ（高さ）に設定するのが好ましい。
【００４４】
また、研磨パッド４の直径が、弾性研磨体３の弧の長さの１．０１倍未満である場合には、弾性研磨工具１が被研磨面５ａを全面走査する際に、研磨パッド４のエッジ部が被研磨面５ａに接触し、被研磨面５ａに研磨キズが発生する。なお、研磨パッド４の直径と弾性研磨体３の弧ＡＢの長さの比は、用いられる弾性研磨体３の円筒形の長さＣにより変動し、大きな比の値の場合であってよい。
【００４５】
そして、弾性研磨工具１は研磨装置の研磨軸に装着され、所定の回転数で回転されると共に、所定の圧力で眼鏡レンズ５０の被研磨面５ａに当接される。一方、被研磨物としての眼鏡レンズ５０は、研磨装置のチャックに装着され、所定の回転数で自転（回転）されながら揺動して、眼鏡レンズ５０の被研磨面５ａの研磨が行われる（図３参照）。
【００４６】
研磨される眼鏡レンズ５０は、研磨パッド４の直径Ｄが、前記に示す値に設定されることにより、研磨パッド４が弾性研磨体３のエッジ部を含めた全面に貼り付けられて、弾性研磨体３の露出がないため、眼鏡レンズ５０の外形のエッジ部が、研磨パッド４に食い込むことにより剥がれる、あるいは研磨される眼鏡レンズ５０、及び弾性研磨工具１を破損することなく研磨を行うことができる。また、弾性研磨工具１が所定の圧力で被研磨面５ａに当接されて眼鏡レンズ５０を研磨する際、弾性研磨体３が押しつぶされて研磨体基材２のエッジ部が被研磨面５ａに接触し、被研磨面５ａに不要なキズをつけることもない。
【００４７】
なお、レンズの外形形状が円形の場合であっても、研磨パッド４の直径を「（弾性研磨体３の円筒形の中心軸Ｏを含む断面に現れる弾性研磨体３の弧ＡＢの長さ＋弾性研磨体３の円筒形の長さＣ×４．００）≧研磨パッド３の直径Ｄ≧（弾性研磨体３の弧ＡＢの長さ＋弾性研磨体３の円筒形の長さＣ×０．０５）」で表される値に設定することで、外形形状が略楕円形の場合と同様の効果が得られる。その際、研磨パッド４の直径は、弾性研磨工具１の回転軸を含む断面に現れる弾性研磨体３の弧の長さの１．０１〜１．３０倍の範囲の値であることが望ましい。
【００４８】
以上に示した実施形態は、ドーム状の曲面が形成された弾性研磨工具１を用いて、被研磨面５ａとして眼鏡レンズ５，５０の凹面を研磨する場合で説明したが、クレーター状（凹孔状）の曲面が形成された弾性研磨工具１用いて、被研磨面５ａとして凸面を有する被研磨物を研磨する場合にも、同様に適用することができる。
【００４９】
以下、本実施形態に基づく実施例、および比較例を説明する。
【００５０】
（実施例１）
被研磨物として、レンズの外形形状が円形で直径が７５ｍｍ、被研磨面５ａの平均曲率半径が１２０ｍｍの眼鏡レンズ５の研磨を行った。
弾性研磨工具１として、直径Ｄが４０ｍｍ、曲率半径Ｒが１００ｍｍの弾性研磨体３を選択した。このときの弾性研磨体３の弧ＡＢの長さは４０．２７ｍｍであり、弾性研磨体３の外径が弧ＡＢの長さより１．７３ｍｍ大きい、直径４２．０ｍｍの円形の研磨パッド４を、弾性研磨体３の中心と研磨パッド４の中心軸を略一致させて、弾性研磨体３の被研磨面５ａに対向する面３１に貼り付けた。すなわち、本例は、弾性研磨体３の弧ＡＢの長さの１．０４倍である直径を有する研磨パッド４を用いている。
弾性研磨工具１に加える圧力を０．１ＭＰａ、回転数を１４００ｒｐｍに設定し、眼鏡レンズ５の回転数を５００ｒｐｍ、１０秒間で１往復の割合で被研磨面５ａを揺動させて、２分間の研磨を行った。被研磨面５ａが研磨された眼鏡レンズ５を、試料１とした。
【００５１】
（実施例２）
弾性研磨体３の被研磨面５ａに対向する面３１に貼り付ける研磨パッド４として、弾性研磨体３の弧ＡＢの長さより０．７３ｍｍ大きい直径４１．０ｍｍ、同様に３．７３ｍｍ大きい直径４４．０ｍｍ、７．７３ｍｍ大きい直径４８．０ｍｍ、１１．７３ｍｍ大きい直径５２．０ｍｍ、の４種類の円形の研磨パッドとした以外は、実施例１と同様の研磨条件で研磨を行った。すなわち、本例は、それぞれ弾性研磨体３の弧ＡＢの長さの１．０２倍、１．０９倍、１．１９倍、及び１．２９倍の直径を有する研磨パッド４を用いている。被研磨面５ａが研磨された眼鏡レンズ５を、研磨に用いた研磨パッド４の直径の小さい順から試料２，３，４，５とした。
【００５２】
（実施例３）
研磨パッド４として、外径が弾性研磨体３の弧ＡＢの長さより３．７３ｍｍ大きい直径４４．０ｍｍの円形の研磨パッド４ａを用い、図５の弾性研磨工具の上面図に示すように、弾性研磨体３の中心軸Ｏ１と研磨パッド４ａの中心Ｏ２とを偏心させて、かつ、弾性研磨体３の被研磨面５ａに対向する面３１の全面を研磨パッド４ａで覆うように貼り付けて、弾性研磨工具１ａを構成した。すなわち、本例は、弾性研磨体３の弧ＡＢの長さの１．０９倍である直径を有する研磨パッド４ａを用いている。弾性研磨工具１ａを用いた以外は、実施例１と同様の研磨条件で研磨を行った。被研磨面５ａが研磨された眼鏡レンズ５を、試料６とした。
【００５３】
（実施例４）
研磨パッド４として、図６の弾性研磨工具１ｂの上面図に示すように、円形のパッドに放射状に多数（実施例の場合は、５つ）の切り欠き部４１を設けた花びら形の研磨パッド４ｂを、弾性研磨体３の中心軸と研磨パッド４ｂの中心を略一致させて、弾性研磨体３の被研磨面５ａに対向する面３１の表面を覆うように貼り付けて弾性研磨工具１ｂを構成した。この花びら形の研磨パッド４ｂは、弾性研磨体３の被研磨面５ａに対向する面３１の形状になじみ、被研磨面５ａに対向する面３１に貼り付けたときに、放射状の切り欠き部４１が、スラリー９の供給、および研磨くずを排出する通路として機能する。研磨パッド４ｂの外径は、弾性研磨体３の弧ＡＢの長さより３．７３ｍｍ大きい直径４４．０ｍｍとした。すなわち、本例は、弾性研磨体３の弧ＡＢの長さの１．０９倍である直径を有する研磨パッド４ｂを用いている。花びら形の研磨パッド４ｂをこの弾性研磨工具１ｂに用いた以外は、実施例１と同様の研磨条件で研磨を行った。被研磨面５ａが研磨された眼鏡レンズ５を、試料７とした。
【００５４】
（実施例５）
研磨パッド４として、図７の弾性研磨工具１ｃの上面図に示すように、多数の多角形（実施例の場合は正六角形）のパッド４２から構成され、多角形のパッド４２の互いの辺を近接させて弾性研磨体３の被研磨面５ａに対向する面３１の表面を覆うように貼り付けられて、研磨パッド４ｃが形成されている。このパッド４２間の隙間は弾性研磨体３の被研磨面５ａに対向する面３１が露出する通水溝４３であり、スラリー９の供給、および研磨くずを排出する通路として機能する。この多数のパッド４２の、弾性研磨体３の中心軸から最外径位置を研磨パッド４ｃの外形とし、直径４８．０ｍｍとした。すなわち、本例は、弾性研磨体３の弧ＡＢの長さの１．１９倍である直径を有する研磨パッド４ｃを用いている。研磨パッド４ｃを用いて弾性研磨工具１ｃを構成した以外は、実施例１と同様の研磨条件で研磨を行った。被研磨面５ａが研磨された眼鏡レンズ５を、試料８とした。
【００５５】
（比較例１）
研磨パッド４として、弾性研磨体３の弧ＡＢの長さより０．２７ｍｍ小さい４０．０ｍｍの円形の研磨パッド４を、弾性研磨体３の中心軸と研磨パッド４の中心を略一致させて、弾性研磨体３の被研磨面５ａに対向する面３１に貼り付けて弾性研磨工具１を構成した。すなわち、本例は、弾性研磨体３の弧ＡＢの長さの０．９９倍である直径を有する研磨パッド４を用いている。研磨パッド４以外は、実施例１と同様の研磨条件で研磨を行った。被研磨面５ａが研磨された眼鏡レンズ５を、試料９とした。
【００５６】
以上の実施例１〜５（試料１〜８）、および比較例１（試料９）から得られた眼鏡レンズ５の被研磨面５ａの外観品質（キズの有無）を、目視により確認した。その結果を、研磨に用いた研磨パッド４の形状仕様と共に、表１に示す。なお、外観品質の良否を○と×で判定した。
【００５７】
【表１】
2006159398.tif 000003
表１より、研磨パッド４の形状に係わらず、研磨パッド４の直径が弾性研磨体３の回転軸を含む断面に現れる弾性研磨体の弧ＡＢの長さよりも０．７３〜１１．７３ｍｍ大きな直径の範囲において、被研磨面５ａの全面が、研磨残り、研磨キズ等の発生のない鏡面研磨がされ、眼鏡レンズとしての所望の外観品質が得られる（実施例１〜８）。また、研磨パッド４の直径が弾性研磨体３の回転軸を含む断面に現れる弾性研磨体の弧ＡＢの長さに対して小さな場合において、研磨残りはなかったが、眼鏡レンズとして許容できない円弧状の研磨キズが多数発生し、眼鏡レンズとしての所望の外観品質を得ることができない（比較例１）。
【００５８】
したがって、研磨パッド４の外径が、弾性研磨体３の回転軸を含む断面に現れる弾性研磨体の弧ＡＢの長さよりも大きい範囲、好ましくは０．５〜１２ｍｍ大きな直径の範囲、すなわち、研磨パッド４の直径が弾性研磨体３の弧ＡＢの長さの１．０２〜１．３０倍である範囲において、眼鏡レンズ５の被研磨面５ａに不要なキズをつけることなく研磨することができる弾性研磨工具、およびそれを用いた研磨方法が得られる。
【００５９】
次に、レンズの外周部の輪郭（外形形状）が略楕円形状で、レンズ周縁部が鋭利な眼鏡レンズにおける実施例、及び比較例を説明する。なお、レンズの外形形状が円形の場合の試料を併せて作成し、検証した（実施例９及び比較例４）。
【００６０】
（実施例６）
被研磨物として、レンズの外形が略楕円形状で、被研磨面５ａの平均曲率半径が１２０ｍｍの周縁部が鋭利なレンズ（眼鏡レンズ５０）の研磨を行った。研磨後の眼鏡レンズ５０のレンズ中心Ｏ３からレンズ外周部までの長さは、最大４０ｍｍ（すなわち最外径ｄが８０ｍｍ）、最小３５ｍｍ（すなわち最短径ｆが７０ｍｍ）であった。
【００６１】
弾性研磨工具１として、直径Ｄが４０ｍｍ、曲率半径Ｒが１００ｍｍ、円筒形の長さＣが６．００ｍｍの弾性研磨体３を用いた。このときの弾性研磨体３の弧ＡＢの長さは４０．２７ｍｍであり、弾性研磨体３の外径が弧ＡＢの長さより２４．００ｍｍ大きい、直径６４．２７ｍｍの円形の研磨パッド４を、弾性研磨体３の中心と研磨パッド４の中心軸を略一致させて、弾性研磨体３の被研磨面５ａに対向する面３１に貼り付けた。すなわち、本例の研磨パッド４の直径は、弾性研磨体３の弧ＡＢの長さに、弾性研磨体３の円筒形Ｃの長さ×４．００倍の長さを加えた値である。また、研磨パッド４の直径は、弾性研磨体３の弧ＡＢの長さの１．６０倍である。
【００６２】
弾性研磨工具１（研磨軸）に加える圧力を０．０８ＭＰａ、回転数を１４００ｒｐｍに設定し、眼鏡レンズ５０（チャック）の回転数を５００ｒｐｍ、１０秒間で１往復の割合で被研磨面５ａを揺動させて、２分間の研磨を行った。被研磨面５ａが研磨された眼鏡レンズ５０を、試料１０とした。
【００６３】
（実施例７）
弾性研磨体３の被研磨面５ａに対向する面３１に貼り付ける研磨パッド４として、弾性研磨体３の弧ＡＢの長さより０．３０ｍｍ大きい直径４０．５７ｍｍの研磨パッド４を用いた以外は、実施例６と同様の被研磨物、及び研磨条件で研磨を行った。すなわち、本例の研磨パッド４の直径は、弾性研磨体３の弧ＡＢの長さに、弾性研磨体３の円筒形Ｃの長さの０．０５倍の長さを加えた値である。また、研磨パッド４の直径は、弾性研磨体３の弧ＡＢの長さの１．０１倍である。被研磨面５ａが研磨された眼鏡レンズ５０を、試料１１とした。
【００６４】
（実施例８）
弾性研磨体３の被研磨面５ａに対向する面３１に貼り付ける研磨パッド４として、弾性研磨体３の弧ＡＢの長さより２０．００ｍｍ大きい直径６０．２７ｍｍの研磨パッド４を用い、弾性研磨体３として円筒形の長さＣが１０．００ｍｍの弾性研磨体３を用いた以外は、実施例６と同様の被研磨物、及び研磨条件で研磨を行った。すなわち、本例の研磨パッド４の直径は、弾性研磨体３の弧ＡＢの長さに、弾性研磨体３の円筒形Ｃの長さの２．００倍の長さを加えた値である。また、研磨パッド４の直径は、弾性研磨体３の弧ＡＢの長さの１．５０倍である。被研磨面５ａが研磨された眼鏡レンズ５０を、試料１２とした。
【００６５】
（実施例９）
被研磨物として、レンズの外形形状が円形で、被研磨面５ａの平均曲率半径が１２０ｍｍの眼鏡レンズ５の研磨を行った。眼鏡レンズ５の中心からレンズ外周部までの長さは、４０ｍｍ（すなわち外径が８０ｍｍ）であった。
【００６６】
弾性研磨工具１として、直径Ｄが４０ｍｍ、曲率半径Ｒが１００ｍｍ、円筒形の長さＣが６．００ｍｍの弾性研磨体３を用いた。このときの弾性研磨体３の弧ＡＢの長さは４０．２７ｍｍであり、弾性研磨体３の外径が弧ＡＢの長さより０．３０ｍｍ大きい、直径４０．５７ｍｍの円形の研磨パッド４を、弾性研磨体３の中心と研磨パッド４の中心軸を略一致させて、弾性研磨体３の被研磨面５ａに対向する面３１に貼り付けた。すなわち、本例の研磨パッド４の直径は、弾性研磨体３の弧ＡＢの長さに、弾性研磨体３の円筒形Ｃの長さ×０．０５倍の長さを加えた値である。また、研磨パッド４の直径は、弾性研磨体３の弧ＡＢの長さの１．０１倍である。研磨条件は、実施例１と同じ条件で研磨を行った。被研磨面５ａが研磨された眼鏡レンズ５を、試料１３とした。
【００６７】
（比較例２）
研磨パッド４として、弾性研磨体３の弧ＡＢの長さより０．２４ｍｍ大きい、直径４０．５１ｍｍの円形の研磨パッド４を用いた以外は、実施例６と同様の被研磨物、及び研磨条件で研磨を行った。すなわち、本例の研磨パッド４の直径は、弾性研磨体３の弧ＡＢの長さに、円筒形Ｃの長さの０．０４倍の長さを加えた値である。また、研磨パッド４の直径は、弾性研磨体３の弧ＡＢの長さの１．０１倍である。被研磨面５ａが研磨された眼鏡レンズ５０を、試料１４とした。
【００６８】
（比較例３）
研磨パッド４として、弾性研磨体３の弧ＡＢの長さより０．４０ｍｍ大きい、直径４０．６７ｍｍの円形の研磨パッド４を用いた以外は、実施例６と同様の被研磨物、及び研磨条件で研磨を行った。すなわち、本例の研磨パッド４の直径は、弾性研磨体３の弧ＡＢの長さに、円筒形Ｃの長さの０．０４倍の長さを加えた値である。また、研磨パッド４の直径は、弾性研磨体３の弧ＡＢの長さの１．００倍である。被研磨面５ａが研磨された眼鏡レンズ５０を、試料１５とした。
【００６９】
（比較例４）
研磨パッド４として、弾性研磨体３の弧ＡＢの長さより０．２４ｍｍ大きい直径４０．５１ｍｍの円形の研磨パッド４を用いた以外は、実施例９と同様の被研磨物、及び研磨条件で研磨を行った。すなわち、本例の研磨パッド４の直径は、弾性研磨体３の弧ＡＢの長さに、円筒形Ｃの長さの０．０４倍の長さを加えた値である。また、研磨パッド４の直径は、弾性研磨体３の弧ＡＢの長さの１．００倍である。被研磨面５ａが研磨された眼鏡レンズ５を、試料１６とした。
【００７０】
以上の実施例６〜９（試料１０〜１３）、および比較例２〜４（試料１４〜１６）から得られた各眼鏡レンズの被研磨面５ａの外観品質（キズの有無）を、目視により確認した。その結果を、研磨に用いた研磨パッド４の形状仕様と共に、表２に示す。なお、外観品質の良否を○と×で判定した。
【００７１】
【表２】
2006159398.tif 000004
表２より、外周部の輪郭（外形形状）が略楕円形で、縁部が鋭利な眼鏡レンズ５０の被研磨面５ａを研磨する際、研磨パッド４の直径が、弾性研磨体３の回転軸を含む断面に現れる弾性研磨体の弧ＡＢの長さに、円筒形Ｃの長さの０．０５〜４．００倍の長さを加えた値であると共に、弾性研磨体３の弧ＡＢの長さの１．０１倍以上の値の研磨パッドを用いた場合には、被研磨面５ａの全面が、研磨残り、研磨キズ等の発生のない鏡面研磨がされ、所定の外観品質の眼鏡レンズが得られる（実施例６〜８）。
【００７２】
一方、研磨パッド４の直径が、弾性研磨体３の回転軸を含む断面に現れる弾性研磨体の弧ＡＢの長さに、円筒形Ｃの長さの０．０４倍の長さを加えた値を直径とする研磨パッド４を用いた場合には、被研磨面５ａに眼鏡レンズとして許容できない円弧状の研磨キズの発生が認められる（比較例２）。あるいは、鋭利なレンズ周縁部が弾性研磨体３に食込み、眼鏡レンズ５０及び弾性研磨体３を破損し、目的とする外観品質を得ることができない（比較例３）。特に、比較例２においては、研磨パッド４の直径が、弾性研磨体３の弧ＡＢの長さの１．０１倍以上にもかかわらず、所望の外観品質の眼鏡レンズが得られない。
【００７３】
また、外形形状が円形の眼鏡レンズ５の被研磨面５ａを研磨する際、研磨パッド４の直径が、弾性研磨体３の回転軸を含む断面に現れる弾性研磨体３の弧ＡＢの長さに、円筒形Ｃの長さの０．０５倍の長さを加えた値、あるいは弾性研磨体３の弧ＡＢの長さの１．０１倍以上の値の研磨パッド４を用いた場合には、被研磨面５ａ全面が鏡面研磨され、研磨残りや研磨キズ等の発生のない外観品質の眼鏡レンズが得られる（実施例９）。
【００７４】
また、外形形状が円形の眼鏡レンズ５の被研磨面５ａを研磨する際、研磨パッド４の直径が、弾性研磨体３の回転軸を含む断面に現れる弾性研磨体３の弧ＡＢの長さに、円筒形Ｃの長さの０．０４倍の長さを加えた値、あるいは弾性研磨体３の弧ＡＢの長さの１．００倍の値の研磨パッド４を用いた場合には、被研磨面５ａに眼鏡レンズとして許容できない円弧状の研磨キズの発生が認められる（比較例４）。
【００７５】
したがって、研磨パッド４の直径が、弾性研磨体３の回転軸を含む断面に現れる弾性研磨体３の弧ＡＢの長さに、円筒形Ｃの長さの０．０５〜４．００倍の長さを加えた値を直径とすることで、眼鏡レンズ５０の被研磨面５ａに不要なキズの発生を防止すると共に、眼鏡レンズ５０及び弾性研磨体３を破損することなく研磨することができる弾性研磨工具１、及びそれを用いた研磨方法が得られる。また、研磨パッド４の直径が、弾性研磨体３の弧ＡＢの長さの１．０１倍以上であるときにも同様な効果が得られる。
【図面の簡単な説明】
【００７６】
【図１】（ａ）は、本発明の弾性研磨工具の断面図。（ｂ）は、本発明の弾性研磨工具の上面図。
【図２】弾性研磨体の模式断面図。
【図３】本発明の弾性研磨工具を用いて被研磨物を研磨する態様を示す概略側面図。
【図４】（ａ）は外形形状が略楕円形状の眼鏡レンズの一例を示す上面図。（ｂ）は（ａ）に示す眼鏡レンズの断面図。
【図５】実施例３に示す弾性研磨工具の上面図。
【図６】実施例４に示す弾性研磨工具の上面図。
【図７】実施例５に示す弾性研磨工具の上面図。
【符号の説明】
【００７７】
１，１ａ，１ｂ，１ｃ…弾性研磨工具、２…研磨体基材、３…弾性研磨体、３１…弾性研磨体３の被研磨面５ａに対向する面、４，４ａ，４ｂ，４ｃ…研磨パッド、４１…切り欠き部、４２…パッド、４３…通水溝、５，５０…被研磨物としての眼鏡レンズ、５ａ…被研磨面、６…接合剤、７…取り付け治具、８…吐出ノズル、９…スラリー、ＡＢ…弾性研磨工具１の回転軸を含む断面に現れる弾性研磨体３の弧、Ｃ…弾性研磨体３の円筒形の長さ、Ｄ…弾性研磨体３の直径、Ｒ…弾性研磨体３の被研磨面５ａに対向する面３１の曲率半径。
【図１】
2006159398.tif 000005
【図２】
2006159398.tif 000006
【図３】
2006159398.tif 000007
【図４】
2006159398.tif 000008
【図５】
2006159398.tif 000009
【図６】
2006159398.tif 000010
【図７】
2006159398.tif 000011